이 중합체 는 전형 적 으로 2 내지 12 의 범위 에서 6 ± 2 g / 10 분 인 용융 유동 지수 ( MFI ) 를 가졌 다 . 그 안 에 3 내지 5 그램 의 생성 된 중합체 가 위치 된 , 0 . 20955 cm 구멍 을 가진 0 . 8 cm 길 이 다 이 위 에서 2160 그램 추 를 피스톤 에 놓 음 으로써 MFI 를 측정 하 였 다 . 150 ℃ 에서 10 분 에 구멍 을 통해 유동 하 는 중합체 의 중량 을 3 회 별도 측정 한 값 을 기록 하 였 다 . 3 회 측정값 × 3 . 333 으로부터 평균 중량 으로서 g / 10 분 으로 의 MFI 를 계산 하 였 다 . 이온 교환 물질 을 더욱 안정 하 게 만들 기 위하 여 , 이 생성물 을 70 ℃ 에서 2 회 의 6 시간 주기 동안 500 kPa 의 20 ％ 불소 / 80 ％ 질소 기체 혼합물 로 처리 하 였 다 . 이어서 당 기술 분야 에 일반 적 인 절차 를 사용 하 여 중합체 를 압출 하 고 펠릿 화 하 고 산성화 하 였 다 . 이어서 , 유리 로 안 을 댄 가압 용기 에서 20 ％ 내지 30 ％ 의 산 형태 의 중합체 , 10 내지 20 ％ 탈 이온 수 및 나머지 양 의 알콜 의 용액 을 형성 함 으로써 분산 액 으로 만들 었 다 . 용기 를 밀봉 하 고 , 125 psi 미만 의 압력 을 유지 하 기 에 충분히 느린 속도 에서 온도 를 140 ℃ 로 올렸 다 . 이것 을 140 ℃ 및 약 125 psi 에서 2 . 5 시간 동안 유지 하 였 다 . 이어서 , 바람직 한 물 퍼센트 의 용액 을 만들 기 위하 여 , 충분 한 물 을 첨가 함 으로써 최종 용액 을 수득 하 였 다 . 이러 한 이오노머 를 여기 에서 유형 1 이오노머 로 언급 할 것 이 다 .